(57)【特許請求の範囲】
【請求項１】
樹脂からなり、外壁と内壁を有する環状の電気化学セル用ガスケットであって、
前記外壁の内側面は、案内部と、該案内部の底部側に形成されたシール剤収容部とからなり、
前記案内部は、断面がストレート形状であり、
前記シール剤収容部には、前記案内部の内径の位置から複数の環状の凸部が径方向内側に突出して形成された
ことを特徴とする電気化学セル用ガスケット。
【請求項２】
前記凸部の断面は先端に向かって細くなる形状を有することを特徴とする請求項１に記載の電気化学セル用ガスケット。
【請求項３】
前記複数の凸部の間に平面部が形成されていることを特徴とする請求項２に記載の電気化学セル用ガスケット。
【請求項４】
前記凸部は３本から６本形成されていることを特徴とする請求項３に記載の電気化学セル用ガスケット。
【請求項５】
前記凸部の断面は略三角形状であることを特徴とする請求項３に記載の電気化学セル用ガスケット。
【請求項６】
前記凸部の頂点部の角度が８５度から９５度であることを特徴とする請求項５に記載の電気化学セル用ガスケット。
【請求項７】
前記凸部の高さが０．０２ｍｍ以上０．０４ｍｍ以下であることを特徴とした請求項３に記載の電気化学セル用ガスケット。
【請求項８】
前記ガスケットの案内部が面取りされていることを特徴とした請求項３に記載の電気化学セル用ガスケット。
【請求項９】
射出成型法により成型されることを特徴とする請求項３に記載の電気化学セル用ガスケット。
【請求項１０】
樹脂の注入口（ゲート）は前記内壁に形成されることを特徴とする請求項１から９のいずれか一項に記載の電気化学セル用ガスケット。
【請求項１１】
有底円筒状に形成されて電極と電解質を収容する正極缶と、前記正極缶の開口部を封口する負極缶と、環状溝にシール剤が塗布された請求項１から請求項１０のいずれか一項に記載のガスケットとを備えることを特徴とする電気化学セル。
【請求項１２】
前記案内部の内径は、前記負極缶のフランジ部の外径と略同じ内径であることを特徴とする請求項１１に記載の電気化学セル。
【請求項１３】
前記シール剤収容部の幅は、前記負極缶のフランジ部の高さ方向の厚さよりも大きく形成されていることを特徴とする請求項１１もしくは請求項１２に記載の電気化学セル。
【発明の詳細な説明】
【技術分野】
【０００１】
本発明は、電気化学セル用ガスケット及び電気化学セルに関する。
【背景技術】
【０００２】
一般的に、時計機能や半導体メモリのバックアップ電源等には、高いエネルギー密度と軽量化を図るため、各種の電気化学セルが使われている。この電気化学セルの実装の手段として、例えば電気二重層キャパシタではリフローハンダ付けが採用されている。
【０００３】
上記リフローハンダ付けは、電気化学セルを載せたプリント基板を２００℃以上に昇温させる。そのため、リフローハンダ付けに対する耐熱性を図り、封止性を向上させることが、電気化学セルの信頼性を向上させる上で重要である。
【０００４】
電気化学セルは、正極缶を兼ねたケースと、負極缶を兼ねてケースの開口部を封口するキャップと、これらケースとキャップとの間に挟み込まれた絶縁性のガスケットを有している。この電気化学セルは、ケースの開口部の内縁がガスケットを介してキャップのフランジ部をかしめ封口し、内部に収容する電極や電解質を密閉する構造になっている。
【０００５】
従来は、ガスケットによる封止性を向上させるため、ガスケットの外壁上部の最大厚さを外壁下部の最小厚さより厚くし、かつ、ガスケットの外壁上部径を下部径よりも大きくしていた（例えば、特許文献１）。ガスケットの最大圧縮部の肉厚を厚くさせることによりガスケットを切れ難くし、かつ負極缶とガスケットの嵌め合いを大きくすることにより、封止性を向上させた。しかし、嵌め合いが大きくなった半面、正極缶に挿入されたガスケットへ負極缶を挿入するにはきつく、ガスケットと負極缶との摩擦によってガスケットに塗布されたシール剤がはがされる。その結果、電気化学セルの封止性を向上させるのが困難であった。
【０００６】
そこで、ガスケットの環状溝に嵌め込む負極缶のフランジ部の外径と略同じ内径を有した案内部と、前記底部から径方向外側に向かって設けられたシール剤を収容するための収容部とを備えたガスケットも開示されている（例えば、特許文献２）。この案内部によりにより、挿入性を向上させた。
【先行技術文献】
【特許文献】
【０００７】
【特許文献１】特開２００５‐１２３０１７号公報
【特許文献２】特開２００８‐６０１５８号公報
【発明の概要】
【発明が解決しようとする課題】
【０００８】
しかし、負極缶の挿入性は向上するが、嵌め合いが小さい。ガスケットと負極缶の嵌め合いを大きくして封止性を上げようとするとガスケットに塗布したシール剤が負極缶にはがされてしまう。また反対に、シール剤によって封止性を上げようとするとシール剤がはがれないようにする必要がある。そのためにはガスケットと負極缶の嵌め合いを小さくする必要がある。このように、嵌め合いをきつくすることとシール剤をはがさずに保持するという２点を両立できないという問題があった。また、ガスケットへの負極缶の挿入性は向上しても、負極缶の傾きや位置ずれなどのわずかな挿入具合の変化によってガスケットに塗布されたシール剤がはがされてしまうという問題もあった。
【０００９】
本発明は、上記問題を解決するためになされたものであって、その目的は封止性に優れた電気化学セル用ガスケット及び電気化学セルを提供することである。
【課題を解決するための手段】
【００１０】
上記問題を解決するための本発明は、以下の構成を採用した。
請求項１に記載の発明は樹脂からなり、外壁と内壁を有する環状の電気化学セル用ガスケットであって、前記外壁の内側面は、案内部と、該案内部の底部側に形成されたシール剤収容部とからなり、前記案内部は、断面がストレート形状であり、前記シール剤収容部には、前記案内部の内径の位置から複数の環状の凸部が径方向内側に突出して形成されたことを特徴とする電気化学セル用ガスケットであることを要旨とする。
【００１１】
請求項１に記載の電気化学セル用ガスケットによれば、複数の環状の凸部を有することにより、従来のガスケット形状のものに比べ、封止性が向上する。本発明のガスケット及び従来のガスケットは共に案内部がストレート形状になっている。本発明のガスケットは案内部の下に位置するガスケットの凸部により負極缶とガスケットの嵌め合いが大きくなり、封止性が向上する。また、環状溝にシール剤が塗布されることにより、ガスケットの凸部と凸部の間の凹部にシール剤が保持され、封止性が向上する。
【００１２】
また、ガスケット材料の流動性が改善する。一般的にガスケットの成型時には、成型金型に溶融した材料を注入するための注入口（ゲート）を内側に設置することが多い。従来の形状のガスケットは外壁厚みが薄くなった後に厚くなる部分を有している。そのため、この部分で射出圧力が低下し、十分な樹脂密度にならず、欠損不良品が発生する。一方、本発明のガスケットは射出圧力が均等にかかるため、欠損不良品が発生しない。その結果、ガスケットの生産性が向上する。また、ガスケットが成型金型に食いつくため、ランナーから剥離させやすくなる。
【００１３】
請求項２に記載の発明は、請求項１に記載の電気化学セル用ガスケットにおいて、前記凸部の断面は先端に向かって細くなる形状を有することを要旨とする。
【００１４】
請求項２に記載の電気化学セル用ガスケットによれば、凸部は先端に向かって細くなることにより、凸部と凸部の間の凹部の容積が大きくなる。その結果、シール剤の収容部をより確実に確保することができる。従って、対象物とガスケットの間の封止性を向上することができる。
【００１５】
また、ガスケット材料の流動性が改善する。ガスケットを成型する際、先端に向かって凸部が細くなることにより樹脂の流動がスムーズになる。そのため、欠損不良品が発生しない。その結果、ガスケットの生産性が向上する。
【００１６】
請求項３に記載の発明は、請求項２に記載の電気化学セル用ガスケットにおいて、前記凸部の間に平面部が形成されていることを要旨とする。
【００１７】
請求項３に記載の電気化学セル用ガスケットによれば、凸部と凸部の間に平面部が形成されていることによって凸部同士が重ならない。このため、凸部と凸部の間の凹部が浅くならない。その結果、シール剤の収容部をより確実に確保することができ、かつ、負極缶の挿入性を確保することができる。従って、対象物とガスケットの間の封止性を向上することができる。
【００１８】
請求項４に記載の発明は、請求項３に記載の電気化学セル用ガスケットにおいて、前記凸部は３本から６本形成されていることを要旨とする。
【００１９】
請求項４に記載の電気化学セル用ガスケットによれば、凸部は３本から６本形成されていることによって、シール剤の収容部を確保することができ、かつ、負極缶フランジ部分の広範囲にシール剤を保持することができる。従って、対象物とガスケットの間の封止性を向上することができる。
【００２０】
請求項５に記載の発明は、請求項３に記載の電気化学セル用ガスケットにおいて、前記凸部の断面は略三角形状であることを要旨とする。
【００２１】
請求項５に記載の電気化学セル用ガスケットによれば、従来のガスケット形状のものに比べ、ガスケット材料の流動性が改善する。その結果、ガスケットの生産性が向上する。また、凸部と凸部の間の凹部に多くのシール剤を保持することが出来る。従って、対象物とガスケットの間の封止性を向上することができる。
【００２２】
請求項６に記載の発明は、請求項５に記載の電気化学セル用ガスケットにおいて、前記凸部の頂点部の角度が８５度から９５度であることを要旨とする。
【００２３】
請求項６に記載の電気化学セル用ガスケットによれば、凸部の頂点部の角度が８５度以下では樹脂流動が悪化し欠損不良が発生しやすくなり、かつ、正極缶をかしめた際にシール剤とガスケットと負極缶の密着が不十分になる。その結果、封止性が低下する。９５度以上では成型品を金型に固定するロックとしての機能が不十分になる。凸部の頂点部の角度を８５度から９５度にすることによって、ガスケットの流動性が向上し、対象物とガスケットの間の封止性を向上することができる。
【００２４】
請求項７に記載の発明は、請求項３に記載の電気化学セル用ガスケットにおいて、前記凸部の高さが０．０２ｍｍ以上０．０４ｍｍ以下であることを要旨とする。
【００２５】
請求項７に記載の電気化学セル用ガスケットによれば、凸部の高さが０．０２ｍｍ未満では負極缶を挿入した際に嵌め合いがゆるく、十分に負極缶を保持できない。そのため、封止性が低下する。０．０４１ｍｍ以上では嵌め合いがきつく、負極缶が浮きあがる。そのため、封止性が低下する。凸部の高さを０．０２ｍｍ以上０．０４ｍｍ以下にすることによって、ガスケットが負極缶を安定して保持できる。その結果、対象物とガスケットの間の封止性を向上することができる。
【００２６】
請求項８に記載の発明は、請求項３に記載の電気化学セル用ガスケットにおいて、前記ガスケットの案内部が面取りされていることを要旨とする。
【００２７】
請求項８に記載の電気化学セル用ガスケットによれば、前記ガスケットの案内部を面取りすることにより、面取りにより適正な位置に負極缶が案内され、ガスケットに傷をつけずに負極缶を挿入することができる。
【００２８】
請求項９に記載の発明は、請求項３に記載の電気化学セル用ガスケットにおいて、射出成型法により成型されることを要旨とする。
【００２９】
請求項９に記載の電気化学セル用ガスケットによれば、射出成型法によりガスケットを成型することにより、一度に大量に成型することができるため、生産性を向上することができる。
【００３０】
請求項１０に記載の発明は、請求項１から９のいずれか一項に記載の電気化学セル用ガスケットにおいて、樹脂の注入口（ゲート）は前記内壁に形成されることを要旨とする。
【００３１】
請求項１０に記載の電気化学セル用ガスケットによれば、ゲートを内壁に持つことにより、かしめ封口した際、ガスケットへ均等に圧力がかかるため、封止性を向上することができる。
【００３２】
請求項１１に記載の発明は、有底円筒状に形成されて電極と電解質を収容する正極缶と、前記正極缶の開口部を封口する負極缶と、環状溝にシール剤が塗布された請求項１から請求項１０のいずれか一項に記載のガスケットとを備えることを特徴とする電気化学セルであることを要旨とする。
請求項１２に記載の発明は、前記案内部の内径は、前記負極缶のフランジ部の外径と略同じ内径であることを特徴とする請求項１１に記載の電気化学セルであることを要旨とする。
請求項１３に記載の発明は、前記シール剤収容部の幅は、前記負極缶のフランジ部の高さ方向の厚さよりも大きく形成されていることを特徴とする請求項１１もしくは請求項１２に記載の電気化学セルであることを要旨とする。
【００３３】
請求項１１乃至請求項１３に記載の電気化学セルによれば、請求項１から請求項１０のいずれか一項に記載のガスケットを用いることにより、シール剤収容部に収容されたシール剤をガスケットとフランジ部との間に多量でかつ広範囲に、効果的に挟み込ませることができる。よって、電気化学セルの封止性を向上させることができる。ひいては、電気化学セルの漏液を減少させて、長期保存性を向上させることができる。
【発明の効果】
【００３４】
本発明によれば、ガスケットと負極缶の嵌め合いを大きくすると同時に、シール剤を適切な箇所に保持することができるようになったため、ガスケットの封止性が向上した。また、成型時のガスケットの材料の流動性が良くなり、欠損不良が減少した。また、当該ガスケットを使用した際に耐漏液性に優れた電気化学セルを提供することが可能となった。
【図面の簡単な説明】
【００３５】
【図１】本実施形態の電気化学セルを示す断面図である。
【図２】同じく、かしめる前の電気化学セルを示す断面図である。
【図３】本発明と従来例のガスケットを比較する図である。
【図４】本発明と従来例のガスケットと負極缶の嵌め合いを比較する図である。
【図５】本願実施形態の一例の電気化学セルを示す断面図である。
【発明を実施するための形態】
【００３６】
以下、本発明を具体化した一実施形態を図１〜図３に従って説明する。図１は、電気化
学セル１の側断面図である。
【００３７】
図１において、電気化学セル１は、有底円筒状に形成されたケースとしての正極缶２と
ハット状に形成されたキャップとしての負極缶３と、正極缶２と負極缶３との間に挟み込まれたガスケット４、ガスケット４の表面に配するシール層１３と、を有している。正極缶２は、ガスケット４とシール層１３を介して開口部２ａを負極缶３にかしめ封口し、正極缶２と負極缶３との間に密閉された収容室Ｓを形成する。負極缶３はかしめ封口する際に塑性変形を起こさないように、例えばステンレスのように強度の高い材料を有することが好ましい。
【００３８】
収容室Ｓには、正極缶２の底面側から順に、一対の電極を構成する正極５、セパレータ
６、一対の電極を構成する負極７が積層されて、電解質８が充填されている。
【００３９】
本発明の電気化学セルはかしめ封口を行う。電気化学セルとは、具体的には電気二重層キャパシタおよび電池を指す。
【００４０】
電気化学セルを電気二重層キャパシタとして使用する場合には、正極５と負極７にそれぞれ活性炭粉末を適当なバインダーと一緒にプレス成型又は圧延ロールしたものを用いることができる。また、フェノール系、レーヨン系、アクリル系、ピッチ系などの繊維を、不融化し、炭化処理及び賦活処理をして活性炭または活性炭繊維とし、これをフェルト状、繊維状、紙状、または焼結体状にして用いてもよい。またポリアニリン（ＰＡＮ）やポリアセンなども利用できる。
【００４１】
セパレータ６には、大きなイオン透過度を有し、機械的強度が高い絶縁膜を用いることができる。リフローハンダ付けによる実装を考慮すると、セパレータ６には、熱的、機械的耐性に優れたガラス繊維を用いることができる。そのほかに、ポリフェニレンサルファイド、ポリアミド、ポリイミド、ポリテトラフルオロエチレンなどの樹脂を用いてもよい。
電解質８には、公知の液体状あるいはゲル状の電解質を用いることができる。
【００４２】
また、電気化学セルを電池として使用する場合、正極５には、リチウム含有マンガン酸化物、リチウム含有コバルト酸化物、リチウム含有ニッケル酸化物、リチウム含有チタン酸化物、三酸化モリブデン、五酸化ニオブなど、従来から知られている活物質に適当なバインダーと導電助剤であるグラファイトを混合したものを用いることができる。また、負極７には、電気化学セルを電池として使用する場合、炭素、リチウム−アルミニウムなどのリチウム合金、シリコンやシリコン酸化物など従来から知られている活物質に適当なバインダーと導電助剤であるグラファイトを混合したものを用いることができる。
【００４３】
図２は、正極缶２の開口部２ａを負極缶３にかしめる前の状態を示す図である。
図２において、負極缶３は、正極缶２の内周面に沿って断面Ｕ字状に折り曲げ形成されたフランジ部３ａを有している。フランジ部３ａは、正極缶２の略中心軸Ｃの方向（中心軸方向）に沿って折り曲げ形成されて、中心軸方向に沿う所定の厚みを有している。本実施形態では、フランジ部３ａの中心軸方向に沿う厚みを、フランジ厚さＷｆとし、フランジ部３ａの外径を、フランジ径Ｒｆとする。
【００４４】
ガスケット４の形状に関して、図２及び図５を用いて説明する。
ガスケット４は、正極缶２の内周面に沿う環状に成型されている。ガスケットには、ポリエーテルエーテルケトン樹脂（ＰＥＥＫ）、ポリフェニレンサルファイド樹脂（ＰＰＳ）、液晶ポリマー（ＬＣＰ）、ポリエーテルニトリル樹脂（ＰＥＮ）などの高い耐熱性を有した硬質エンジニアリングプラスチックを用いることができる。
【００４５】
ガスケットは環状に成型されて、図２に示すように、横断面がＵ字状で中心軸方向に沿って設けられた環状溝１０を有している。環状溝１０の外壁１１には、フランジ径Ｒｆと略同じ内径を有したガスケットの案内部１１ａがガスケットの底部方向に延びるように形成されている。本実施形態では、この案内部１１ａの内径を案内径Ｒｇとする。
【００４６】
図５の（ｂ）に示すように、径方向内側に向かって凸部４ａを有し、その凸部と凸部の間に凹部４ｂがある。この凸部４ａ及び凹部４ｂが複数集まってシール剤収容部１２ａが形成されている。シール剤収容部１２ａの幅を表すシール剤収容部幅Ｗｓは、フランジ厚さＷｆとほぼ同じサイズで形成されている。例えば、図１に示すように、フランジ部３ａが正極缶２にかしめ封止されるとき、シール剤収容部幅Ｗｓはフランジ部３ａの外側面をほぼ覆うサイズで形成されている。また、この凸部４ａは３本未満ではシール剤が十分に収容できず、またロックとしての機能も不十分である。７本以上では案内部１１ａを十分に確保できなくなってしまう。そのため凸部４ａは３本から６本形成されていることが望ましい。
【００４７】
また、図５の（ｂ）に示すように、凸部と凸部の間に平面部１４が形成されていることによって凸部４ａ同士が重ならない。凸部４ａ同士が重なってしまうと、間の凹部４ｂが浅くなってしまう。凹部４ｂが浅くなってしまうと、塗布するシール剤の収容部が小さくなってしまう。そのため、凹部４ｂに平面部１４が形成されていることが望ましい。
【００４８】
図２において、環状溝１０の内側面には、シール剤からなるシール層１３が形成されて
いる。シール剤には、アスファルト、エポキシ樹脂、ポリアミド系樹脂、ブチルゴム系接
着剤などを用いることができる。シール層１３は、このシール剤を環状溝１０の内部に塗布して乾燥させることにより形成されている。環状溝１０に塗布されるシール剤は、シール剤収容部１２ａの部分に充填され乾燥する。そのため、シール層１３は、シール剤収容部１２ａの凹部４ｂが深い分だけ、シール剤収容部１２ａで肉厚に形成され、より多くのシール剤を環状溝１０に収容する。
【００４９】
案内部１１ａを覆うシール層１３は、環状溝１０にフランジ部３ａを嵌め込むとき、案
内径Ｒｇがフランジ径Ｒｆと略同じ内径に形成されるため、フランジ部３ａによって強制
的に擦り落とされることなく案内部１１ａの表面に定着し続ける。
【００５０】
案内部１１ａを覆うシール層１３は、フランジ部３ａが正極缶２にかしめ封止されると
き、シール剤収容部幅Ｗｓがフランジ厚さＷｆよりも大きく形成されるため、フランジ部３ａの外側面の全体にわたりシール剤を密着させる。
【００５１】
シール剤収容部１２ａに充填されるシール層１３は、フランジ部３ａが正極缶２にかしめ封止されるとき、シール剤収容部１２ａの収容するシール剤の容量分だけ、フランジ部３ａの外側面を、より広範囲にわたって覆う。
【００５２】
この結果、フランジ部３ａが正極缶２にかしめ封止されるとき、ガスケット４とフラン
ジ部３ａとの間に、より多くのシール剤を広範囲にわたって挟み込ませることができる。そのため、電気化学セル１の封止性を向上させることができる。
【００５３】
ガスケット４の製造方法には、射出成型法や熱圧縮法を用いることができる。一般的には射出成型法が用いられる。射出成型法とは、プラスチックなどの加工法の一種である。その方法は、欲しい形状に加工した金型内に加熱溶融された材料を射出圧を加えて押込み充填し、冷却・固化させた後、金型から成型品を取り外し、ガスケットを得るというものである。射出成型法を利用する場合には、成型品を金型に固定するロックとしてもガスケットの凸部を利用することができる。本発明においては射出成型法を用いてガスケットを作製する。また、樹脂の注入口であるゲートをガスケットの外壁の正極缶もしくは負極缶に接する部分に設けることは好ましくない。かしめ封口したとき、圧力が均等にかからないため、封止性が弱くなってしまう。そのためゲートは内壁に設けることが好ましい。
【００５４】
次に、実施例と比較例に基づいて本発明の効果を説明する。図３、図４、図５はガスケットの断面形状を示す図である。図３（ａ）は本発明のガスケットの一例として実施例１のガスケットを示す。図３（ｂ）は従来のガスケットの一例として比較例１、図３（ｃ）は比較例２のガスケットを示す。
【００５５】
図４は実施例及び比較例のガスケットと負極缶の嵌め合いを説明する図である。図４（ａ）は本発明のガスケットの一例として実施例１のガスケットを示す。図４（ｂ）は従来のガスケットの一例として比較例１、図４（ｃ）は比較例２のガスケットを示す。図４（ｂ）、（ｃ）に記載のガスケットは共に負極缶のフランジ部Ｗｆにあたる外壁１１の内側部分に凸部を有していない。（ｂ）はガスケットの案内部から底方向に向けてストレート部を有し、底部に径方向外側に向かって延びるシール剤収容部を有している。（ｃ）はガスケットの案内部を径方向内側に突出させ、案内部より下の部分は底方向に向けてストレート部を有している。
【００５６】
図５は実施例２に用いる形状のガスケットである。（ａ）は断面図、（ｂ）は凸部４ａ、凹部４ｂ及び平面部１４の拡大図を示す。凸部と凸部の間に平面部１４が配される。凸部４ａの裾と平面部１４により凹部４ｂが形成される。
【００５７】
（実施例１）
まず、ステンレス製の正極缶２とステンレス製の負極缶３を得た。次いで、粉砕した三酸化モリブデンと、グラファイトと、ポリアクリル酸とを、それぞれ重量比が、三酸化モリブデン：グラファイト：ポリアクリル酸＝５３：４５：２の割合で混合して正極合剤を生成した。５ｍｇの正極合剤を２ｔｏｎ／ｃｍ２で加圧して直径が２．４ｍｍのペレットを形成して正極５としての正極ペレットを得た。そして、炭素を導電性フィラーとした導電性樹脂接着剤からなる電極集電体を用いて、正極缶２に正極５を接着して正極ユニットを形成した。その後、この正極ユニットを２５０℃の減圧下で８時間乾燥した。
【００５８】
また、粉砕したシリコン酸化物と、グラファイトと、ポリアクリル酸とを、それぞれ重
量比が、シリコン酸化物：グラファイト：ポリアクリル酸＝４５：４０：１５の割合で混
合して負極合剤を生成した。１．１ｍｇの負極合剤を２ｔｏｎ／ｃｍ２で加圧し、直径が
２．１ｍｍのペレットを形成して負極ペレットを得た。次いで、炭素を導電性フィラーと
する導電性樹脂接着剤からなる電極集電体を用いて、負極缶３に負極ペレットを接着して
負極ユニットを形成した。その後、この負極ユニットを２５０℃の減圧下で８時間乾燥した。さらに、直径が２ｍｍ、厚さが０．２ｍｍに打ち抜き形成したリチウムフォイルを負極ペレットに圧着して正極７としてのリチウム−負極ペレット積層電極を形成した。
【００５９】
厚さが０．２ｍｍのガラス繊維からなる不織布を乾燥した後、該不織布を用いて直径が
３ｍｍの円盤状に打ち抜き形成し、セパレータ６を得た。
【００６０】
エチレンカーボネート（ＥＣ）とγ−ブチルラクトン（γＢＬ）とを、それぞれ体積比
がＥＣ：γＢＬ＝１：１の割合で混合した混合溶媒に、ホウフッ化リチウム（ＬｉＢＦ４
）を１モル／リットルの濃度で溶解して電解質８を得た。
【００６１】
次いで、ポリエーテルエーテルケトン樹脂を用いた射出成型法によって、外径が４．６ｍｍ、径方向の厚さが１ｍｍ、凸部４ａの高さが０.０３ｍｍのガスケット４を得た。図３（ａ）に示す実施例１のガスケット４は、案内径Ｒｇがフランジ径Ｒｆと同じ径で形成された。また、シール剤収容部最大内径Ｒｃもまた、案内径Ｒｇ及びフランジ径Ｒｆと同じ径で形成された。負極缶３挿入後にフランジ部分Ｗｆに対応する部分の最小内径Ｒｔはフランジ径Ｒｆより０．０３ｍｍ小さく成型されている。そのため、負極缶とガスケットの嵌め合いは０．０３ｍｍになった。
【００６２】
次に、ブチルゴム系接着剤（ブチルゴム３０重量％、トルエン７０重量％）とブローン
アスファルトをトルエンに溶かしてシール剤を得た。シール剤を正極缶２の内側縁に塗
布して１２０℃のドライルーム内で加熱乾燥した。また、シール剤の塗布された正極缶２
の内縁にガスケット４を嵌め込み、ガスケット４の環状溝１０の内側にシール剤を塗布し
て１２０℃のドライルーム内で加熱乾燥し、シール層１３を形成した。
【００６３】
そして、ガスケット４の環状溝１０に負極缶３のフランジ部３ａを挿入し、電解質８を収容室Ｓに注入して負極缶３をかしめ封口した。これによって、外径が４．８ｍｍ、厚さが１．４ｍｍの実施例１に記載の電気化学セル１である二次電池を形成した。
【００６４】
上記実施例１に基づいて５００個の二次電池を作製し、フランジ部３ａをガスケット４の環状溝１０に挿入する際に、各ガスケット４に割れが生じるか否かを確認した。また、各二次電池を、予備加熱温度が２００℃、到達温度が２６０℃、通過時間３分のリフロー炉に通過させて、各二次電池に漏液があるか否かを確認した。さらに、各二次電池の正極−負極間に３．３Ｖの電圧を印加し、６０℃９０％の雰囲気で２０日間だけ保存して容量の維持率を計測した。各二次電池の容量は、それぞれ正極−負極間に３．３Ｖの電圧を印加して５０μＡの定電流で２４時間充電し、その後、５μＡの定電流で放電を行い、正極−負極間の電圧が１．４Ｖになるまでの時間から算出した。
【００６５】
（実施例２）
まず、正極ユニット、負極ユニット、セパレータ６、及び電解質８を、実施例１と同じ
方法で得た。
【００６６】
次いで、ポリエーテルエーテルケトン樹脂を用いた射出成型法によって、図５（a）に示す形状のガスケットを成型した。実施例１と異なり、凸部と凸部の間に平面部１４が形成されている。また、ガスケットの案内部に面取り部１５を有している。実施例１と同じく、外径が４．６ｍｍ、径方向の厚さが１ｍｍ、凸部４ａの高さが０.０３ｍｍのガスケットを得た。負極缶とガスケットの嵌め合いは実施例１と同様に０．０３ｍｍである。シール層１３を実施例１と同じ方法で形成してガスケットの環状溝１０に負極缶３のフランジ部３ａを挿入し、実施例１と同量の電解質８を収容室Ｓに注入して負極缶３をかしめ封口した。これによって、実施例２に記載の電気化学セル１である二次電池を形成した。
【００６７】
上記実施例２に基づいて５００個の二次電池を作製し、実施例１同様にガスケットの挿入時割れ、漏液、容量維持率について試験を行った。
【００６８】
（比較例１）
まず、正極ユニット、負極ユニット、セパレータ６、及び電解質８を、実施例１と同じ
方法で得た。
【００６９】
次いで、ポリエーテルエーテルケトン樹脂を用いた射出成型法によって、実施例１と同じく、外径が４．６ｍｍ、径方向の厚さが１ｍｍのガスケット４を得た。図３（ｂ）に示す比較例１のガスケット４は、案内径Ｒｇがフランジ径Ｒｆより０．０１ｍｍ小さく形成されて、ガスケットシール剤収容部最大内径Ｒｃが案内径Ｒｇよりも０．０３ｍｍ大きく、かつ、フランジ径Ｒｆよりも０．０２ｍｍ大きく形成されている。負極缶３挿入後にフランジ部分Ｗｆに対応する部分の最小内径Ｒｔは案内径Ｒｇと同じため、フランジ径Ｒｆより０．０１ｍｍ小さく成型されている。そのため、負極缶とガスケットの嵌め合いは０．０１ｍｍになる。そして、シール層１３を実施例１と同じ方法で形成してガスケット４の環状溝１０に負極缶３のフランジ部３ａを挿入し、実施例１と同量の電解質８を収容室Ｓに注入して負極缶３をかしめ封口した。これによって、比較例１に記載の電気化学セル１である二次電池を形成した。
【００７０】
上記比較例１に基づいて５００個の二次電池を作製し、実施例１同様にガスケット４の挿入時割れ、漏液、容量維持率について試験を行った。
【００７１】
（比較例２）
まず、正極ユニット、負極ユニット、セパレータ６、及び電解質８を、実施例１と同じ
方法で得た。
【００７２】
次いで、ポリエーテルエーテルケトン樹脂を用いた射出成型法によって、実施例１と同じく、外径が４．６ｍｍ、径方向の厚さが１ｍｍのガスケット４を得た。図３（ｃ）に示すように、比較例２のガスケット４は、案内径Ｒｇがフランジ径Ｒｆより０．０７ｍｍ小さく形成されて、ガスケットシール剤収容部最大内径Ｒｃが案内径Ｒｇよりも０．０３ｍｍ大きく、かつ、フランジ径Ｒｆよりも０．０４ｍｍ小さく形成されている。負極缶３挿入後にフランジ部分Ｗｆに対応する部分の最小内径Ｒｔはガスケットシール剤収容部最大内径Ｒｃと同じであり、フランジ径Ｒｆより０．０４ｍｍ小さく成型されている。そのため、負極缶とガスケットの嵌め合いは０．０４ｍｍになる。そして、シール層１３を実施例１と同じ方法で形成してガスケット４の環状溝１０に負極缶３のフランジ部３ａを挿入し、実施例１と同量の電解質８を収容室Ｓに注入して負極缶３をかしめ封口した。これによって、比較例２に記載の電気化学セル１である二次電池を形成した。
【００７３】
上記比較例２に基づいて５００個の二次電池を作製し、実施例１同様にガスケット４の挿入時割れ、漏液、容量維持率について試験を行った。
【００７４】
【表１】
0005839802.tif 000002
【００７５】
【表２】
0005839802.tif 000003
【００７６】
【表３】
0005839802.tif 000004
【００７７】
【表４】
0005839802.tif 000005
表１に、ガスケット４の成型時のガスケット不良率を表す。ガスケットの不良率は成型後のガスケットを拡大鏡を用いて樹脂の欠損不良や密度不良があるか否かを確認したものである。表１より、図３（ａ）に表した実施例１および図５（ａ）に表した実施例２のガスケットは、図３（ｂ）の比較例１及び図３（ｃ）の比較例２のガスケットよりも不良率が低い。そのため、実施例１および実施例２のガスケットの形状にすることにより生産性が向上する。
【００７８】
表２に組立時のガスケット割れ率、漏液率、容量維持率を表す。ガスケット割れ率は正極缶に挿入されたガスケットに負極缶を挿入した後、拡大鏡を用いてガスケットの割れがあるか否かを確認したものである。漏液率は、二次電池をリフロー炉に通過させた後、拡大鏡を用いて漏液があるか否かを確認したものである。容量維持率は二次電池の正極−負極間に３．３Ｖの電圧を印加し、６０℃９０％の雰囲気で２０日間だけ保存して容量の維持率を計測したものである。二次電池の容量は、それぞれ正極−負極間に３．３Ｖの電圧を印加して５０μＡの定電流で２４時間充電し、その後、５μＡの定電流で放電を行い、正極−負極間の電圧が１．４Ｖになるまでの時間から算出した。表２において、比較例２は２％割れが発生した。だが、実施例１、実施例２及び比較例１はガスケットの割れは発生しない。また、表３によると実施例１、実施例２及び比較例２のガスケットは比較例１に対して嵌め合いが大きい。すなわち、実施例１及び実施例２のガスケットは、割れが発生しないうえ、ガスケットの嵌め合いが大きくなることにより封止性を向上させる。
【００７９】
また、比較例２では６％の漏液が確認されたものの、実施例１、実施例２及び比較例１では、漏液が確認されない。すなわち、正極缶にかしめ封口されるとき、シール剤収容部１２ａの収容するシール剤が負極缶のフランジ部３ａを広範囲に覆うため、封止性を向上させる。
【００８０】
また、比較例１の容量維持率は７０％、比較例２の容量維持率は３５％である。一方、実施例１の容量維持率は８５％、実施例２の容量維持率は８６％と高い値である。この結果、実施例１及び実施例２のガスケットは、二次電池の封止性を向上させた分だけ、その電気的特性を維持させる。
【００８１】
表３にガスケットと負極缶の嵌め合いを表す。また、図４にガスケットと負極缶の嵌め合いＩａ、Ｉｂ、Ｉｃを示す。ここで負極缶の嵌め合いは、図４に示すように、負極缶フランジ径Ｒｆとフランジ部分Ｗｆに対応する部分の最小内径Ｒｔの差を表したものである。表３より、実施例１、実施例２及び比較例２の嵌め合いは比較例１より大きいことがわかる。ただし、比較例２は、表２に示したとおり、負極缶挿入時にガスケット割れが発生している。すなわち、実施例１及び実施例２のガスケットのみが、ガスケット挿入時に割れを発生させることなく、嵌め合いを大きくすることができる。これにより、封止性を向上させる。
【００８２】
表４にガスケットシール剤塗布量比較を表す。ガスケットシール剤塗布量はガスケットに塗布したシール剤の重量比を表したものである。表４において、実施例１のガスケットシール剤塗布量は比較例１のガスケットの２．３倍、実施例２は２.５倍大きい。すなわち、実施例１及び実施例２のガスケットは、負極缶フランジ部により多くのシール剤を付着させることにより封止性を向上させる。
【００８３】
また、実施例１と実施例２に記載の二次電池を試験後に解体し、ガスケットの案内部１１ａを観察した。実施例２と比較して、実施例１の案内部１１aには細かな傷が入っているものがあった。実施例２においては、ガスケットの案内部１１ａに面取りを行っているため適正な位置に負極缶が案内され、ガスケットに傷をつけずに負極缶を挿入することができる。実施例１のガスケットの傷は実使用上問題にならないレベルだが、より長期間封止性を保持するためには、ガスケットの案内部１１ａに面取りを行うことがより有効である。
【００８４】
（実施例３）
まず、正極ユニット、負極ユニット、セパレータ６、及び電解質８を、実施例１と同じ
方法で得た。
【００８５】
次いで、ポリエーテルエーテルケトン樹脂を用いた射出成型法によって、実施例１と同じく、外径が４．６ｍｍ、径方向の厚さが１ｍｍ、凸部４ａの高さが０.０２ｍｍとし、図４（ａ）に示す形状のガスケットを得た。負極缶とガスケットの嵌め合いは０．０２ｍｍである。シール層１３を実施例１と同じ方法で形成してガスケットの環状溝１０に負極缶３のフランジ部３ａを挿入し、実施例１と同量の電解質８を収容室Ｓに注入して負極缶３をかしめ封口した。これによって、実施例３の電気化学セル１としての二次電池を形成した。
【００８６】
上記実施例３に基づいて１００個の二次電池を作製し、実施例１同様にガスケットの挿入時割れ、漏液、容量維持率について試験を行った。
【００８７】
（実施例４）
実施例３と同様にガスケットを作製し、凸部４ａの高さのみを０.０４ｍｍと変更した。負極缶とガスケットの嵌め合いは０．０４ｍｍである。ガスケット以外の部材に関しては実施例３と同じものを用い、二次電池を作製した。また、実施例３と同様に試験を行った。
【００８８】
（実施例５）
実施例３と同様にガスケットを作製し、凸部４ａの高さのみを０.０１ｍｍと変更した。負極缶とガスケットの嵌め合いは０．０１ｍｍである。ガスケット以外の部材に関しては実施例３と同じものを用い、二次電池を作製した。また、実施例３と同様に試験を行った。
【００８９】
（実施例６）
実施例３と同様にガスケットを作製し、凸部４ａの高さのみを０.０５ｍｍと変更した。負極缶とガスケットの嵌め合いは０．０５ｍｍである。ガスケット以外の部材に関しては実施例３と同じものを用い、二次電池を作製した。また、実施例３と同様に試験を行った。
【００９０】
【表５】
0005839802.tif 000006
表５に組立時のガスケット割れ率、漏液率、容量維持率を表す。表５において、実施例３から６いずれも割れ率、及び漏液率は０％であった。容量維持率において実施例３は８５％、実施例４は８７％、実施例６は８８％と高い容量維持率であった。しかし、実施例５は８０％と、実使用上問題のない程度ではあるが、実施例と比較してやや低い値となった。そのため、より確実に封止性を上げ、高い容量維持率を確保したい場合は凸部４ａの高さが０．０２ｍｍ以上のガスケットを使用することがより好ましい。
【００９１】
また、実施例６においてガスケットの割れは発生しなかったものの、負極缶との嵌め合いがきつく、負極缶が浮き上がってくる場合があった。十分に負極缶を押さえながら封止を行えば問題ないのだが、それが工程において実施できない場合は０．０４ｍｍ以下のガスケットを使用することがより好ましい。
【００９２】
次に、上記のように構成した本実施形態の効果を以下に記載する。
（１）図１のように、ガスケット４は、環状溝１０の外壁側に形成され、負極缶３のフランジ部３ａの外径と同じ内径を有して凸部始点まで延びる案内部１１ａとガスケットの凸部４ａ、凹部４ｂが複数集まってできたシール剤を収容するシール剤収容部１２ａ、とを備える。したがって、正極缶２の開口部２ａをかしめて環状溝１０の外壁１１をフランジ部３ａに密着させるとき、シール剤収容部１２ａに収容されたシール剤をガスケット４とフランジ部３ａとの間に多量でかつ広範囲に、効果的に挟み込ませることができる。よって、電気化学セル１の封止性を向上させることができる。ひいては、電気化学セル１の漏液を減少させて、長期保存性を向上させることができる。
【００９３】
（２）ガスケット４を射出成型法によって成型するとき、シール剤収容部１２ａのガスケットの凸部４ａをロックとして利用させることができる。したがって、別途ロックとなる部位を形成する必要がなく、ガスケット４の生産性を向上させることができる。
【符号の説明】
【００９４】
Ｃ  中心軸
１  電気化学セル
２  正極缶
２ａ  開口部
３  負極缶
３ａ  フランジ部
４  ガスケット
４ａ  凸部
４ｂ  凹部
５  正極
６  セパレーター
７  負極
８  電解質
１０  環状溝
１１  外壁
１１ａ  案内部
１２ａ  シール剤収容部
１３  シール層
１４  平面部
１５  面取り部
Ｓ  収容室
Ｒｆ  負極缶フランジ径
Ｗｆ  負極缶フランジ厚さ
Ｗｓ  シール剤収容部幅
Ｒｇ  ガスケット案内径
Ｒｔ  フランジ部分Ｗｆに対応する部分の最小内径
Ｒｃ  シール剤収容部最大内径
Ｉａ  実施例１のガスケットにおける負極缶との嵌め合い
Ｉｂ  比較例１のガスケットにおける負極缶との嵌め合い
Ｉｃ  比較例２のガスケットにおける負極缶との嵌め合い
【図１】
0005839802.tif 000007
【図２】
0005839802.tif 000008
【図３】
0005839802.tif 000009
【図４】
0005839802.tif 000010
【図５】
0005839802.tif 000011